하 기 표 1 과 같 은 조건 으로 SPG 막 유화 법 을 이용 하 여 약 38 ㎛, 72 ㎛, 100 ㎛ 입자 를 제작 하 였 다 . 불연속 상 으로 폴리스티렌 ( polystyrene ) 을 용매 메틸렌 클로라이드 ( methylene chloride ) 에 녹인 용액 을 준비 하 고 , 연속 상 으로 소듐 라 우릴 설 페이트 ( sodium lauryl sulfate ) 이 포함 된 물 20 ml 를 이용 하 여 SPG 막 유화 법 으로 폴리스티렌 입자 를 제조 하 였 다 . 입자 내 에 남 아 있 는 용매 를 제거 하 기 위해 입자 가 분산 되 어 있 는 연속 상 용액 을 2 , 000 rpm 으로 1 분 동안 원심 분리 하 여 입자 를 용액 과 분리 한 후 , 상층 액 을 버리 고 DW 를 이용 하 여 입자 를 다시 분산 시켰 다 . 입자 가 분산 된 용액 은 2 , 000 rpm 으로 1 분 동안 2 회 원심 분리 하 여 입자 를 세 척하 였 다 . 다음 으로 , 입자 를 80 ℃ 에서 overnight 하 여 건조 시킴 으로써 분말 형태 의 입자 를 얻 었 다 .